(57)【特許請求の範囲】
【請求項１】
基材の上に、スリット型ダイコーターを使用し、前記スリット型ダイコーターのリップ先端部を前記基材に近接させ、前記基材と前記スリット型ダイコーターのリップ先端部との間にビードを形成させて、前記スリット型ダイコーターと前記基材とを相対的に移動させながら前記リップ先端部のスリット出口から流出される塗布液を少なくとも２条のストライプ状に塗布する塗布方法であって、
前記リップ先端部の塗布幅手の塗布領域内に少なくとも１つの溝を有し、
前記ビードの、前記スリット出口の前記塗布液の圧力が負圧或いはゼロの状態とし、ストライプ状に塗布することを特徴とする塗布方法。
【請求項２】
前記塗布液により前記基材の上に形成される塗膜のウェット膜厚が０．１μｍから５．０μｍであることを特徴とする請求項１に記載の塗布方法。
【請求項３】
前記塗布液の粘度が４．０ｍＰａ・ｓ以下であることを特徴とする請求項１又は２に記載の塗布方法。
【請求項４】
前記塗布液を前記基材の上に塗布する時のリップ先端部と該基材との間隔がウェット膜厚の３０倍から３００倍であることを特徴とする請求項１から３の何れか１項に記載の塗布方法。
【請求項５】
前記リップ先端部はフロントリップとバックリップとから構成され、前記溝は該フロントリップと前記バックリップとの略同じ位置に設けられており、該溝の塗布幅手の幅が、０．５ｍｍ以上であることを特徴とする請求項１から４の何れか１項に記載の塗布方法。
【請求項６】
前記溝の深さが、１．０ｍｍから１０ｍｍであることを特徴とする請求項１から５の何れか１項に記載の塗布方法。
【請求項７】
前記塗布液を前記基材の上に塗布する時の塗布速度は０．１ｍ／分から１０．０ｍ／分であることを特徴とする請求項１から６の何れか１項に記載の塗布方法。
【発明の詳細な説明】
【技術分野】
【０００１】
本発明は、連続走行する基材にスリット型ダイコーターを使用し、低粘度塗布液を薄膜にストライプ状で塗布する塗布方法に関する。
【背景技術】
【０００２】
従来より連続走行する基材に塗布液を塗布する方法として次の二通りの塗布方法が知られている。一つは、予め必要な塗布液膜形成量よりも余剰な塗布液を基材上に吐出させ、その後なんらかの掻き取り手段で余剰分を取り除く後計量型塗布方式である。後計量型塗布方式としては、ブレード塗布法、エアーナイフ塗布法、ワイヤーバー塗布法、グラビア塗布法、リバース塗布法、リバースロール塗布法が知られている。【０００３】
他の一つは、必要な塗布液膜を形成する量だけ塗布液を吐出させて基材上に塗布液を塗布する前計量型塗布方式である。前計量型塗布方式としては、スリット型ダイコーターを用いたエクストルージョン塗布法、スライドコーターを用いたスライド塗布法、カーテン塗布法、インクジェットヘッドを用いた塗布法が知られている。前計量型塗布装置の中でもスリット型ダイコーターは、他の方式の塗布装置と比較して、塗布精度の高さ、高品位性、高速、薄膜、多層塗布適性等の対応が可能であることから、例えば、光学用フィルム、インクジェット記録用紙、熱現像記録材料、有機エレクトロルミネッセンス素子（以下、有機ＥＬ素子とも言う）等の製造に使用されている。【０００４】
有機ＥＬ素子はディスプレー及び照明分野等において使用されており、一般には蒸着方式による製膜で製造されているが、生産性の向上や製造コスト低減のため、近年ではロールトゥーロール方式と言われる塗布方式での製造が検討されている。【０００５】
又、近年では有機ＥＬ素子の高機能化や薄層化、塗布膜の膜厚の均一化及びさらなる高生産性の要望が高くなっている。【０００６】
例えば、有機ＥＬ素子を構成している有機化合物層（例えば、正孔輸送層、発光層等）を塗布方式により形成する場合、使用する塗布液の粘度は、４．０ｍＰａ・ｓ以下の低粘度となっている。又、有機化合物層の正孔輸送層の膜厚は５ｎｍから５００ｎｍ、発光層を形成している１層の厚さは２ｎｍから１００ｎｍと薄膜であるため有機化合物層の膜厚の均一性が有機ＥＬ素子の性能に影響を及ぼすため膜厚の均一化の要望が高くなっている。【０００７】
スリット型ダイコーターを使用した従来のエクストルージョン塗布法により、数ｍＰａ・ｓの粘度の塗布液を、塗布速度を数十ｍ／分から数百ｍ／分で塗布する薄膜塗布では、スリット型ダイコーターの上流側を減圧し、コーターギャップをウェット膜厚の３倍から１０倍程度の１００μｍ程度以上とし、コーターギャップ精度を数％（スリット型ダイコーターの真直度、バックアップロールの円筒度、回転精度等の機械精度の限界からの精度）とすることで、塗布膜厚分布を数％に抑えていた。尚、コーターギャップとはスリット型ダイコーターのリップ先端部と基材との間隔を言う。【０００８】
すなわち、従来のエクストルージョン塗布法では、ビードを加圧状態に保つことが安定塗布の条件であり、コーターギャップが小さいと塗布膜厚分布不良が発生するためコーターギャップは大きい方が望ましいが、ウェット膜厚の２倍以上に広げると、ビードは支持体の搬送に伴う同伴エアーにより完全な負圧となり、ビードが保つことが出来なくなり安定塗布が出来なくなる。【０００９】
ビードの負圧状態を防止するため、スリット型ダイコーターの上流側を減圧することで同伴エアーをカットする方法がとられるが、コーターギャップは、減圧がない時のウェット膜厚の１．５倍から２倍に対して、減圧をした時は、ウェット膜厚の１０倍程度が限度である。【００１０】
従って、エクストルージョン塗布法でウェット膜厚１０μｍ以下で塗布する場合、減圧してもコーターギャップを１００μｍよりも狭くする必要があり、コーターギャップが小さいために膜厚分布不良が発生してしまう。【００１１】
スリット型ダイコーターを用いた、エクストルージョン塗布法で低粘度塗布液を塗布し、薄膜を安定に形成する方法がこれまでに検討されてきた。例えば、特開２００７−９８２２４号公報には、バックアップローラーに支持されて連続走行するウェブ（本発明に使用する帯状基材に該当する）上に、スロットダイ（本発明に使用するスリット型ダイコーターに該当する）を使用して低粘度塗布液を薄膜塗布する際、スロットダイのダイ幅方向端部の塗布液の濡れ広がり、濡れ縮み、及び乱れを防止するため、バックアップローラーに対するスロットダイ先端のダイ幅方向中央部とダイ幅方向両端部とのクリアランス差が１μｍから１０μｍになる様に、スロットダイ先端を凹形状にしたスロットダイを使用する方法が記載されている。【００１２】
特開２００６−３０５５４８号公報には、粘度が１ｍＰａ・ｓから１０ｍＰａ・ｓの塗布液を基板（本発明に使用する帯状基材に該当する）に塗布する塗布装置として、塗出スリットの幅が６０μｍから１２０μｍ、マニホールドの径が、１２ｍｍから１８ｍｍのエクストルージョンコーター（本発明に使用するスリット型ダイコーターに該当する）が記載されている。【００１３】
しかしながら、上記特許に記載のスリット型ダイコーターを使用しエクストルージョン塗布法で低粘度の塗布液を塗布した場合、塗布時の塗布液の濡れ広がりの規制が不十分であり、ウェット膜厚が５μｍ以下の場合、塗布幅と膜厚の制御が十分でなくなり、膜厚が不均一となることが判った。【００１４】
又、ロールトゥーロール方式により更に生産性を上げるため、基材の幅を広くし、基材の上に形成された複数列の電極に合わせ有機化合物層（例えば、正孔輸送層、発光層等）をスリット型ダイコーターを使用した塗布方式によりストライプ状に多条の塗膜を形成し、有機ＥＬ素子とした後に各条毎に切断して有機ＥＬパネルを製造する方法も検討されている。ストライプ状に多条の塗膜を形成する方法として、例えば、特開２００１−６６６３号公報には、コーターのスリットに、スリットを多条に分割するガイドを設けたてエクストルージョン型コーターが知られているが低粘度の塗布液を使用した場合は塗布液の塗れ広がりを制御が十分でなくなり、ストライプ状に多条の塗膜を形成することが困難となることが判った。【００１５】
低粘度の塗布液を使用し、基材上に多条の塗膜を安定に形成する方法が更に検討されてきた。例えば、ダイヘッドの先端のランド部に所望ピッチで多数の溝を形成したスリット型ダイコーターを使用し、スリット型ダイコーターから塗布液を膜状に吐出して基材上に塗布する際に、スリット型ダイコーターと基材との間の塗布ギャップ（コーターギャップに該当する）を大きくすることで、膜状に吐出された塗布液が溝をきっかけとして割れる様にし、この状態で塗布することで基材上に、切れ目を有するストライプ状の塗膜を形成する方法が知られている（特許文献１参照。）。【００１６】
特許文献１に記載の塗布方法は、次の問題点を有していることが判った。
１．スリット型ダイコーターに加圧された状態で塗布液がスリット型ダイコーターに供給され、スリット出口から吐出されるため塗布液流量が多く、ウェット膜厚が２５μｍ以上の塗布は可能であるが、粘度が３．０ｍＰａ・ｓ以下、ウェット膜厚が０．１μｍから５．０μｍの様に低粘度・薄膜塗布ではストライプ塗膜の幅、膜厚が不安定となる。
２．基材の搬送に伴う振動、スリット型ダイコーターの真直度、又、基材の支持部材にバックアップロールを用いた場合、バックアップロールの円筒度、バックアップロールの回転に共なう振動の影響をコーターギャップが受け易く、コーターギャップの変化等の影響で、塗布部と非塗布部の幅が変化し易いため、塗布幅の寸法バラツキが大きくストライプ状の塗布が不安定となり易い。
３．スリット型ダイコーターに加圧された状態で塗布液が供給され、スリット出口から吐出されるため、低粘度の塗布液の場合、溝に塗布液が入り込み、塗布液を分割することが困難となりストライプ状の塗膜を形成することが出来なくなる。また、仮にスリット型ダイコーターと基材との間のコーターギャップを大きくすることで、溝の部分から液切れが始まり、ストライプ状の塗膜が形成されたとしても、液切れが更に広がったりして塗布部と非塗布部の幅のコントロールが困難で安定塗布が出来ない。
４．コーターギャップの大きさにより、塗布部と非塗布が形成されるため、小ピッチ（塗布部の幅＋非塗布部の幅）にしか対応出来ず、塗布部と非塗布部の設定の自由度が小さい。【００１７】
この様な状況から、スリット型ダイコーターを用いたエクストルージョン塗布法を用いて、低粘度塗布液を基材上に、基材の搬送方向に対して非塗布部と塗布部とを交互にストライプ状に塗布し、更にそのストライプ状に塗布された塗膜の各条の膜厚及び幅を安定に塗布する塗布方法を開発することが望まれている。
【先行技術文献】
【特許文献】
【００１８】
【特許文献１】特開２００７−３１３４１７号公報
【発明の概要】
【発明が解決しようとする課題】
【００１９】
本発明は、上記状況に鑑みなされたものであり、その目的は、スリット型ダイコーターを用いたエクストルージョン塗布法を用いて、低粘度塗布液を基材上に、基材の搬送方向に対して非塗布部と塗布部とを交互にストライプ状に塗布し、更にそのストライプ状に塗布された塗膜の各条の膜厚及び幅を安定に塗布する塗布方法を提供することである。
【課題を解決するための手段】
【００２０】
本発明の上記目的は、下記の構成により達成された。【００２１】
１．基材の上に、スリット型ダイコーターを使用し、前記スリット型ダイコーターのリップ先端部を前記基材に近接させ、前記基材と前記スリット型ダイコーターのリップ先端部との間にビードを形成させて、前記スリット型ダイコーターと前記基材とを相対的に移動させながら前記リップ先端部のスリット出口から流出される塗布液を少なくとも２条のストライプ状に塗布する塗布方法であって、
前記リップ先端部の塗布幅手の塗布領域内に少なくとも１つの溝を有し、
前記ビードの、前記スリット出口の前記塗布液の圧力が負圧或いはゼロの状態とし、ストライプ状に塗布することを特徴とする塗布方法。【００２２】
２．前記塗布液により前記基材の上に形成される塗膜のウェット膜厚が０．１μｍから５．０μｍであることを特徴とする前記１に記載の塗布方法。【００２３】
３．前記塗布液の粘度が４．０ｍＰａ・ｓ以下であることを特徴とする前記１又は２に記載の塗布方法。【００２４】
４．前記塗布液を前記基材の上に塗布する時のリップ先端部と該基材との間隔がウェット膜厚の３０倍から３００倍であることを特徴とする前記１から３の何れか１項に記載の塗布方法。【００２５】
５．前記リップ先端部はフロントリップとバックリップとから構成され、前記溝は該フロントリップと前記バックリップとの略同じ位置に設けられており、該溝の塗布幅手の幅が、０．５ｍｍ以上であることを特徴とする前記１から４の何れか１項に記載の塗布方法。【００２６】
６．前記溝の深さが、１．０ｍｍから１０ｍｍであることを特徴とする前記１から５の何れか１項に記載の塗布方法。【００２７】
７．前記塗布液を前記基材の上に塗布する時の塗布速度は０．１ｍ／分から１０．０ｍ／分であることを特徴とする前記１から６の何れか１項に記載の塗布方法。
【発明の効果】
【００２９】
スリット型ダイコーターを用いたエクストルージョン塗布法を用いて、低粘度塗布液を基材上に、基材の搬送方向に対して非塗布部と塗布部とを交互にストライプ状に塗布し、更にそのストライプ状に塗布された塗膜の各条の膜厚及び幅を安定に塗布する塗布方法を提供することが出来た。
【図面の簡単な説明】
【００３０】
【図１】スリット型ダイコーターを使用し、塗布を行っている状態の概略図である。
【図２】図１に示されるスリット型ダイコーターの概略図である。
【図３】図２に示すスリット型ダイコーターの拡大概略図である。
【図４】溝の形状を示す図２のＺで示される部分の拡大概略平面図である。
【発明を実施するための形態】
【００３１】
本発明は、リップ先端部の塗布幅手の塗布領域内に少なくとも１つの溝を有するスリット型ダイコーターを用い、基材とスリット型ダイコーターのリップ先端部との間に形成されるビードの、スリット出口の塗布液の圧力が負圧或いはゼロの状態とし、ストライプ状に塗布する塗布方法に関するものである。
【００３２】
リップ先端部の塗布幅手の塗布領域内に少なくとも１つの溝を有するスリット型ダイコーターを用い、低粘度の塗布液を基材上にストライプ状に塗布する方法は特許文献１に開示されているが、塗布時の各条の塗布液の濡れ広がりの規制と、ウェット膜厚が５μｍ以下の場合の塗布幅と膜厚の制御に付いては開示されていなかった。
【００３３】
又、スリット型ダイコーターを使用し、基材上にストライプ状に塗布する場合次の２通りの方法が知られている。
１）未塗布部と塗布部とを形成するためスリット出口を複数に仕切る仕切り部材をスリット内に入れたスリット型ダイコーターを使用する方法。
２）リップ先端部に、塗布する条に合わせ溝を形成したスリット型ダイコーターを使用する方法。
【００３４】
仕切り部材を使用する１）に記載の方法では、加圧された状態で塗布液がスリット型ダイコーターに供給され、スリット出口から吐出される。このため、４．０ｍＰａ・ｓ以下の低粘度の塗布液では、複数に仕切られた各出口の両端から吐出された塗布液はスリットの塗布幅手方向に濡れ広がってしまい、非塗布部と塗布部とが基材の搬送方向に対して交互となったストライプ状に塗布することが困難となる。
【００３５】
リップ先端部に、塗布する条に合わせ溝を形成する２）に記載の方法では、加圧された状態で塗布液がスリット型ダイコーターに供給され、スリット出口から吐出される。このためリップ先端部に形成された溝の内部にも塗布液が供給され、溝が塗布液で埋まってしまい、溝以外のスリットから吐出する液と共にビードを形成し塗布されるため、ストライプ状の塗布が困難となる。
【００３６】
本発明者は、リップ先端部に塗布幅手の塗布領域内に少なくとも１つの溝を有するスリット型ダイコーターを使用し、低粘度の塗布液を薄膜で基材上に、未塗布部と塗布部とを基材の搬送方向に交互にストライプ状に塗布する方法を検討し以下のことが判明した。
１）リップ先端部から流出した塗布液は基材との間でビードを形成し、基材に引っ張られることでスリット出口の圧力が負圧或いはゼロの状態で塗布される。
２）塗布液により帯状基材上に形成される塗膜のウェット膜厚を０．１μｍから５．０μｍとすることで、スリット出口の圧力が負圧或いはゼロの状態で塗布し易くなる。
３）液粘度が４．０ｍＰａ・ｓ以下の塗布液では、スリット出口の圧力が負圧或いはゼロの状態でのリップ先端部への塗布液供給がより安定になる。
４）基材の搬送により発生する同伴空気によるビードへの影響をなくすためには、同伴空気が発生しない塗布速度１０ｍ／分以下とすることでビードの安定化がより得られ易くなる。
５）加圧しないで塗布液を供給するため、リップ先端部に設けた溝の内部が塗布液で満たされることがなく、又、一度塗布液が基材に接触してビードが形成されると、リップ先端部から流出される塗布液は毛細管現象により搬送される基材に連続的に持っていかれ全て塗布される様になり、溝内部へは流出しなくなる。このため、溝の箇所が未塗布部分となり、基材の搬送方向に対して未塗布部分と塗布部分とから構成されるストライプ状の塗布が可能となる。
６）ビードのスリット出口の圧力が負圧或いはゼロの状態で形成出来るため、リップ先端部と基材との間隔（以下、コーターギャップとも言う）は塗布液がリップと基材との間を架橋出来る間隙であればよく、塗布膜厚には影響されない。このため、コーターギャップはウェット膜厚が５．０μｍ以下でもウェット膜厚に対して３０倍以上という、ウェット膜厚に対して非常に広いコーターギャップで塗布が可能であることが判った。そしてその結果、塗布幅手方向の膜厚分布は一般的に、機械精度／コーターギャップで近似されるため、コーターギャップが広げられることで機械精度に影響されない良好な膜厚分布が得られることが判明した。
【００３７】
本発明では、リップ先端部に塗布幅手の塗布領域内に少なくとも１つの溝を有するスリット型ダイコーターで、基材上に低粘度の塗布液を薄膜で未塗布部と塗布部とが基材の搬送方向に対して交互にストライプ状に、ビードのスリット出口の圧力を負圧或いはゼロの状態にて塗布する時、次に示す構成で塗布することが好ましい。
１．ウェット膜厚を０．１μｍから５．０μｍとする。
２．塗布液粘度を４．０ｍＰａ・ｓ以下とする。
３．スリット型ダイコーターで、コーターギャップをウェット膜厚に対して３０倍から３００倍に設定する。
４．塗布速度を同伴エアーが発生しない速度にする。
【００３８】
そして、この様な構成にすることで、従来のリップ部先端に溝を有するスリット型ダイコーターを使用し、低粘度の塗布液を使用しストライプ状に塗布する時に発生する問題点を解決し、機械精度に影響されない安定したストライプ条の薄膜塗布が可能な塗布方法を提供することを可能にしたのである。
【００３９】
以下、本発明を実施するための形態を図１から図４を参照しながら説明する。本発明はこれらに限定されるものではない。
【００４０】
図１はスリット型ダイコーターを使用し、塗布を行っている状態の概略図である。図１（ａ）は前計量型塗布方式であるスリット型ダイコーターを使用し、塗布を行っている状態の概略断面図である。図１（ｂ）は図１（ａ）のＳで示される部分の概略平面図である。尚、本図では基材として帯状基材を使用した場合を示している。
【００４１】
図１（ａ）に付き説明する。図中、１はスリット型ダイコーターを示す。スリット型ダイコーター１はブロック１０１ａと、ブロック１０１ｂと、側板１０１ｃ（図２参照）と、側板１０１ｄ（図２参照）とを有し、ボルト等で締結することで組み立てられている。
【００４２】
リップ１０３は、バックリップ１０３ａとフロントリップ１０３ｂとを有している。リップ１０３には、切欠き部１０２ａと、溝１０２ｂと、溝１０２ｃと、切欠き部１０２ｄ（図２参照）とを有している。切欠き部１０２ａと、溝１０２ｂと、溝１０２ｃと、切欠き部１０２ｄ（図２参照）との部分は塗布液が流出しないため非塗布部となる。
【００４３】
１０４はブロック１０１ａと、ブロック１０１ｂとの間隙で出来たスリットを示し、１０５はマニホールドと呼ばれる塗布液を一旦溜めるための部分であり、ここには塗布液供給管１０６から塗布液が送り込まれる。
【００４４】
塗布液の粘度は、膜の機能性、膜厚等を考慮し、４．０ｍＰａ・ｓ以下が好ましく、より好ましくは３．０ｍＰａ・ｓ以下である。
【００４５】
塗布液の粘度は、東機産業株式会社製の、Ｅ型粘度計  ＶＩＳＣＯＮＩＣ  ＥＤ型及びコントローラーＥ−２００型を使用し、温度２５℃で測定した値を示す。
【００４６】
マニホールド１０５で塗布幅方向に溜められた塗布液はスリット１０４を通ってスリット１０４の先端のスリット出口１０４ａからリップ１０３とバックアップロール２に巻回し支持された帯状基材３との間に供給され塗布される。供給された塗布液はビードＱを形成しバックアップロール２に巻回し支持された帯状基材３の上に塗布され塗膜４が形成される。
【００４７】
スリット出口１０４ａは、スリット出口１０４ａ１（図２参照）とスリット出口１０４ａ２（図２参照）と、スリット出口１０４ａ３（図２参照）とを有している。
【００４８】
塗布する時、スリット出口１０４ａから供給された塗布液のビードのスリット出口の圧力は負圧或いはゼロである。スリット出口の圧力が加圧の場合は、溝のスリットから塗布液が吐出し、溝が塗布液で満たされ溝で塗布を分割することが出来なくなりストライプ状の塗布が出来なくなるため好ましくない。
【００４９】
本発明で、ゼロの状態とは、大気圧との差がゼロであることを言う。但し、本発明では誤差としては±０．００１ＭＰａの範囲を含める。
【００５０】
負圧の状態とは、コーター周囲の気圧よりも低い状態を言い、負圧が強くなりすぎるとビード維持が難しくなるため、−０．０１ＭＰａ以上が好ましい。スリット出口１０４ａから供給された塗布液のビードのスリット出口の圧力は次の方法により求めることが出来る。
【００５１】
マニホールド１０５内の圧力を測定し、Ｐとする。マニホールド内圧力Ｐは、（株）キーエンス製の圧力センサーＡＰ−Ｖ８０を用いて測定することが出来る。
【００５２】
塗布液を塗布時の流量にて送液し、塗布せずにスリットから供給された状態でのマニホールド内圧力ＰをＰ０とし、塗布中のマニホールド内圧力ＰをＰ１とすると、スリット出口１０４ａから供給された塗布液のビードのスリット出口の圧力ΔＰは次式で求めることが出来る。
【００５３】
ΔＰ＝Ｐ１−Ｐ０
スリット出口の圧力ΔＰの調整は、使用する塗布液の粘度と、塗布速度と、ウェット膜厚とを変えることで可能である。
【００５４】
Ａはリップ１０３（バックリップ１０３ａとフロントリップ１０３ｂ）とバックアップロール２に巻回し支持された帯状基材３との間隔であるコーターギャップを示す。ビードＱは、コーターギャップＡに形成されている。
【００５５】
Ｘはスリット出口１０４ａから供給された塗布液が帯状基材３に塗布される塗布位置を示す。塗布位置Ｘを境にして、塗布前の帯状基材３側を上流側、塗膜４が形成された帯状基材３側を下流側と言う。
【００５６】
本図に示す様にスリット型ダイコーター１を使用した塗布方法は、減圧室を配設することなく行う方法である。
【００５７】
本図に示す様にスリット型ダイコーター１を使用した塗布は、塗布の開始に合わせ、必要とする塗布液をスリット出口から供給された状態で、待機位置から塗布位置に移動手段（不図示）により移動し、スリット型ダイコーター１の先端のリップ１０３（バックリップ１０３ａとフロントリップ１０３ｂ）を帯状基材に近接させそのリップ先端部と帯状基材との間隙（コーターギャップＡ）にビードＱを形成させ、塗布液を帯状基材に転移（液付き）させる塗布方式である。
【００５８】
コーターギャップＡは、膜厚分布の安定性、塗布幅の安定性、スリット型ダイコーターの振動、帯状基材の搬送に伴う振動等を考慮し、ウェット膜厚に対して３０倍から３００倍であることが好ましい。
【００５９】
塗布速度は、同伴エアーの影響、搬送安定性等を考慮し、０．１ｍ／分から１０．０ｍ／分が好ましい。ここで言う塗布速度とは、スリット型ダイコーターと基材との相対速度であり、スリット型ダイコーターを固定して基材が可動の場合、基材を固定してスリット型ダイコーターが可動の場合、基材をコーターの両方が可動の場合を含む。
【００６０】
本図では、スリット型ダイコーターを固定して基材である帯状基材が可動の場合について述べているが、本発明は、基材を固定してスリット型ダイコーターが可動の場合、基材と、スリット型ダイコーターとの両方が可動の場合を含む。
【００６１】
図１（ｂ）に付き説明する。
【００６２】
図中、４ａから４ｃはスリット型ダイコーター１のスリット出口１０４ａ１から１０４ａ３（図２参照）から流出した塗布液で形成された塗膜を示す。塗膜４ａから４ｃのウェット膜厚は、塗布性、コスト等を考慮し０．１μｍから５．０μｍであることが好ましい。
【００６３】
ウェット膜厚とは、下式で算出される理論膜厚を言う。
【００６４】
ウェット膜厚＝塗布液供給量／（塗布幅×塗布速度）
乾燥後の塗膜の膜厚は、膜の機能性を考慮し、０．０１μｍから０．５μｍ以下が好ましい。
【００６５】
５ａから５ｄはスリット型ダイコーター１のリップ部の切欠き部１０２ａから１０２ｄ（図２参照）により形成された非塗布部を示す。
【００６６】
本図に示す様に、スリット型ダイコーター１を使用し、塗布液を帯状基材３の上に塗布すると、帯状基材３の搬送方向（図中の矢印方向）に非塗布部５ａから５ｄと塗膜４ａから４ｃが交互にストライプ状に形成されている。
【００６７】
本発明で塗布幅手の塗布領域とは、非塗布部５ａ、５ｄを除いた塗膜４ａから４ｃを言う。
【００６８】
本発明は本図に示す様に、低粘度の塗布液を薄膜でストライプ状に塗布する塗布方法に関する。
【００６９】
図２は図１に示されるスリット型ダイコーターの概略図である。図２（ａ）は図１に示されるスリット型ダイコーターの概略斜視図である。図２（ｂ）は図２（ａ）のＹで示される部分の拡大概略斜視図である。
【００７０】
図中、１はスリット型ダイコーターを示す。１０２ａ、１０２ｄはリップ１０３の先端部の塗布幅手端部に設けた切欠き部を示す。１０２ｂ、１０２ｃはリップ１０３の先端部の塗布幅内に設けられた溝を示す。
【００７１】
切欠き部１０２ａはバックリップ１０３ａとフロントリップ１０３ｂとの同じ塗布幅手位置に付けられており、ブロック１０１ａと、ブロック１０１ｂとの間隙にはスリット１０４が形成された状態となっている。切欠き部１０２ｄも同じ構造となっている。
【００７２】
溝１０２ｂはバックリップ１０３ａとフロントリップ１０３ｂとの同じ塗布幅手位置に付けられており、内部のブロック１０１ａと、ブロック１０１ｂとの間隙にはスリット１０４が形成された状態となっている。溝１０２ｃも同じ構造となっている。
【００７３】
１０４ａ１は切欠き部１０２ａと、溝１０２ｂとに挟まれたスリット１０４（図１参照）の先端のスリット出口を示す。スリット出口１０４ａ１から流出した塗布液は塗膜４ａ（図１参照）を形成する。
【００７４】
１０４ａ２は溝１０２ｂと、溝１０２ｃとに挟まれたスリット１０４（図１参照）の先端のスリット出口を示す。スリット出口１０４ａ２から流出した塗布液は塗膜４ｂ（図１参照）を形成する。
【００７５】
１０４ａ３は溝１０２ｃと、切欠き部１０２ｄとに挟まれたスリット１０４（図１参照）の先端のスリット出口を示す。スリット出口１０４ａ３から流出した塗布液は塗膜４ｃ（図１参照）を形成する。
【００７６】
本図に示すスリット型ダイコーター１は、リップ１０３の先端部の塗布幅手に設けられた切欠き部１０２ａと、溝１０２ｂと、溝１０２ｃと、切欠き部１０２ｄとで塗膜４（図１参照）を３分割する様になっている。他の符号は図１と同義である。
【００７７】
尚、リップの先端部に設ける溝の数は、基材の幅、非塗布部の幅、塗布部の幅、塗布部の数等により適宜選択することが可能となっている。又、スリット出口の数も溝の数により増減することが可能であり必要に応じて適宜設定することが可能である。
【００７８】
スリット型ダイコーター１で粘度が４．０ｍＰａ・ｓ以下の塗布液が加圧された状態で塗布されると塗布液は各スリット出口１０４ａ１から１０４ａ３だけでなく及び切欠き部１０２ａと、溝１０２ｂと、溝１０２ｃと、切欠き部１０２ｄとのスリット１０４からも流出する状態となり、切欠き部１０２ａと、溝１０２ｂと、溝１０２ｃと、切欠き部１０２ｄとで分割したストライプ状の塗布が困難となる。
【００７９】
スリット型ダイコーター１で、粘度が４．０ｍＰａ・ｓ以下の塗布液が加圧されない状態で塗布されると塗布液は各スリット出口１０４ａ１、１０４ａ２、１０４ａ３から流出し、帯状基材とビードを形成し塗布される。
【００８０】
図３は図２に示すスリット型ダイコーターの拡大概略図である。図３（ａ）は図２に示すスリット型ダイコーターの拡大概略側面図である。図３（ｂ）は図２に示すスリット型ダイコーターの拡大概略正面図である。
【００８１】
図中、Ｊａは切欠き部１０２ａのバックリップ１０３ａからの深さを示す。深さＪａは、塗布液切れ、塗布液のリップと支持体との架橋性、スリット型ダイコーターの幅方向の塗布液漏れ等を考慮し、１．０ｍｍから１０．０ｍｍであることが好ましい。更には、１．５ｍｍから５．０ｍｍが好ましい。尚、溝１０２ｂ、溝１０２ｃ、切欠き部１０２ｄのバックリップ１０３ａからの深さの好ましい範囲も深さＪａと同じである。
【００８２】
Ｊｂは切欠き部１０２ａのフロントリップ１０３ｂからの深さを示す。深さＪｂは、塗布液切れ、塗布液のリップと支持体との架橋性、スリット型ダイコーターの幅方向の塗布液漏れ等を考慮し、１．０ｍｍから１０．０ｍｍであることが好ましい。更には、１．５ｍｍから５．０ｍｍが好ましい。尚、溝１０２ｂ、溝１０２ｃ、切欠き部１０２ｄのフロントリップ１０３ｂからの深さの好ましい範囲も深さＪｂと同じであることが好ましい。
【００８３】
Ｋはスリット型ダイコーター１の幅を示す。幅Ｋは塗布幅に関係なく適宜変更することが可能である。
【００８４】
Ｌ１はリップ１０３の塗布幅手の切欠き部１０２ａの幅を示す。幅Ｌ１はスリット型ダイコーター１の幅と、塗布幅との関係から適宜設定することが可能である。
【００８５】
Ｌ２は溝１０２ｂのリップ１０３の塗布幅手の幅を示す。幅Ｌ２は、塗布液の分離性を考慮し、最小の幅は０．５ｍｍであり、上限はストライプの幅で適宜設定することが可能であるが、１５ｍｍ以下が好ましい。
【００８６】
Ｌ３は溝１０２ｃのリップ１０３の塗布幅手の幅を示す。幅Ｌ３は、塗布液の分離性を考慮し、最小の幅は０．５ｍｍであり、上限はストライプの幅で適宜設定することが可能であるが、１５ｍｍ以下が好ましい。幅Ｌ２の幅と、幅Ｌ３の幅とは同じであっても異なっていても構わない。
【００８７】
Ｌ４はリップ１０３の塗布幅手の切欠き部１０２ｄの幅を示す。幅Ｌ４はスリット型ダイコーター１の幅と、塗布幅との関係から適宜設定することが可能である。尚、幅Ｌ１と幅Ｌ４とは、同じであっても異なっていても構わない。幅Ｌ１と幅Ｌ４は短い方が好ましく、なくてもよい。
【００８８】
Ｎ１はスリット１０４の先端のスリット出口１０４ａ１の塗布幅手の幅を示す。Ｎ２はスリット１０４の先端のスリット出口１０４ａ２の塗布幅手の幅を示す。
【００８９】
Ｎ３はスリット１０４の先端のスリット出口１０４ａ３の塗布幅手の幅を示す。
【００９０】
幅Ｎ１からＮ３は塗布幅に合わせ適宜変更することが可能であり、それぞれが異なっていても構わない。
【００９１】
Ｏはスリット１０４のスリット間隙を示す。スリット間隙Ｏは、塗布液供給量、塗布液物性等を考慮し、５μｍから５０μｍが好ましい。他の符号は図１と同義である。
【００９２】
切欠き部１０２ａと、溝１０２ｂと、溝１０２ｃと、切欠き部１０２ｄとの配設する位置は、フロントリップ１０３ｂとバックリップ１０３ａとで略同じ位置となっている。
【００９３】
図４は溝の形状を示す図２（ｂ）のＺで示される部分の拡大概略平面図である。尚、本図は図２に示されるスリット型ダイコーター１を構成しているブロック１０１ａ側からの拡大概略平面図である。図中の符号は図２と同義である。
【００９４】
図中、Ｃは溝１０２ｂのリップ１０３と平行な面を示し、Ｂは溝１０２ｂのリップ１０３と面Ｃとを結ぶ第１法（ノリ）面を示し、Ｄは溝１０２ｂのリップ１０３と面Ｃとを結ぶ第２法（ノリ）面を示す。θは第１法（ノリ）面Ｂと、面Ｃとの交わる角度を示す。溝の形状は特に限定はなく、代表的な形状を（ａ）から（ｅ）に示す。
（ａ）は面Ｃと、第２法（ノリ）面Ｄとの交わる角度θが９０°の場合を示している。尚、第１法（ノリ）面Ｂと、面Ｃとの交わる角度も面Ｃと、第２法（ノリ）面Ｄとの交わる角度と同じであることが好ましい。
（ｂ）は面Ｃと、第２法（ノリ）面Ｄとの交わる角度θが鈍角の場合を示している。尚、第１法（ノリ）面Ｂと、面Ｃとの交わる角度も面Ｃと、第２法（ノリ）面Ｄとの交わる角度と同じであることが好ましい。
（ｃ）は面Ｃと、第２法（ノリ）面Ｄとの交わる角度θが鋭角の場合を示している。尚、第１法（ノリ）面Ｂと、面Ｃとの交わる角度も面Ｃと、第２法（ノリ）面Ｄとの交わる角度と同じであることが好ましい。
（ｄ）は、第２法（ノリ）面Ｄが凸曲面の場合を示している。尚、第１法（ノリ）面Ｂも第２法（ノリ）面Ｄと同じ凸曲面であることが好ましい。
（ｅ）は、第２法（ノリ）面Ｄが凹曲面の場合を示している。尚、第１法（ノリ）面Ｂも第２法（ノリ）面Ｄと同じ凹曲面であることが好ましい。
【００９５】
又、リップ１０３の塗布幅手の両端部に設けられた切欠き部１０２ａ（１０２ｄ）（図２参照）は、リップ１０３と平行な面と、リップ１０３と平行な面とを結ぶ法（ノリ）面を有している。切欠き部１０２ａ（１０２ｄ）（図２参照）の法（ノリ）面も、溝１０２ｂの塗布幅手の第２法（ノリ）面Ｄと同じ形状をしていることが好ましい。
【００９６】
尚、面Ｃと第２法（ノリ）面Ｄとの交わる箇所はＲ面取り加工をしても構わない。又、第２法（ノリ）面Ｄとリップ１０３との交わる点はシャープエッジであることが好ましい。
【００９７】
又、リップ１０３の塗布幅手の両端部に設けられた切欠き部１０２ａ（１０２ｄ）（図２参照）の法（ノリ）面とリップ１０３との交わる点もシャープエッジであることが好ましい。
【００９８】
図１から図４に示すリップ部の塗布幅手の塗布領域内に少なくとも１つの溝を有するスリット型ダイコーターを使用し、リップ先端部の塗布液の圧力が負圧或いはゼロの状態で塗布することで、膜厚が安定したウェット膜厚０．１μｍから５．０μｍの薄膜塗布がストライブ状で塗布することが可能となり、市場の要求に合わせて対応することが可能となった。
【００９９】
図１から図４に示すスリット型ダイコーターを使用した本発明の塗布方法は、ハードコート層、反射防止層等を有する反射防止フィルム、光学フィルム、有機ＥＬ素子を構成している各層の内で塗布方式で形成可能な機能層（例えば、正孔輸送層、発光層等）、液晶ディスプレーに用いられるカラーフィルター、光学フィルター、各種コーティングフィルムの製造に適用することが可能である。
【０１００】
尚、本発明の塗布方法で反射防止フィルム、光学フィルムを製造する際に使用する材料は、特開２００８−２９６４２１号公報、同２００８−２４２００３号公報、同２００８−２２４７１８号公報、同２００８−２００６００号公報、同２００７−０９８８３３号公報、同２００６−２９３２０１号公報、同２００６−２８５２１７号公報等に記載されている公知の材料を使用することが可能である。
【０１０１】
又、本発明の塗布方法で有機ＥＬ素子を製造する際に使用する材料は、国際公開第０６／１００８６８号パンフレット、特開２００６−２９４５３６号公報、特開２００７−７３３３２公報等に記載されている公知の材料を使用することが可能である。
【実施例】
【０１０２】
以下に実施例を挙げて本発明を具体的に説明するが、本発明はこれらに限定されるものではない。尚、下記文中「部」とは「質量部」を表す。【０１０３】
実施例１
（帯状基材の準備）
基材として厚さ１００μｍ、幅３３０ｍｍ、長さ５００ｍのポリエチレンテレフタレートフィルム（帝人・デュポン社製フィルム、以下、ＰＥＴと略記する）の帯状基材を準備した。【０１０４】
（塗布液の準備）
アセトン１００質量部に市販の染料、Ｃ．Ｉ．アシッドレッド２４９を１．５質量部を溶解した塗布液調製し、粘度は、ポリビニルブチレート（ＰＶＢ）の添加量調整し表１に示す様に準備した。塗布液の粘度は東機産業株式会社製の、Ｅ型粘度計  ＶＩＳＣＯＮＩＣ  ＥＤ型及び同社製コントローラーＥ−２００型を使用し、温度２５℃で測定した値を示す。【０１０５】
（スリット型ダイコーターの準備）
図３に示す各部の寸法を有する図２に示す切欠き部と、溝とを有するスリット型ダイコーターを準備した。【０１０６】
スリット型ダイコーターの幅Ｋ                        ３３０ｍｍ
切欠き部及び溝のフロントリップからの深さＪｂ            ２ｍｍ
切欠き部及び溝のバックリップからの深さＪａ              ２ｍｍ
切欠き部１０２ａのリップの塗布幅手の幅Ｌ１            １５ｍｍ
溝１０２ｂのリップの塗布幅手の幅Ｌ２                    ３ｍｍ
溝１０２ｃのリップの塗布幅手の幅Ｌ３                    ３ｍｍ
切欠き部１０２ｄのリップの塗布幅手の幅Ｌ４            １５ｍｍ
スリット出口１０４ａ１の塗布幅手の幅Ｎ１              ９８ｍｍ
スリット出口１０４ａ１の塗布幅手の幅Ｎ２              ９８ｍｍ
スリット出口１０４ａ１の塗布幅手の幅Ｎ３              ９８ｍｍ
スリット間隙Ｏ                                        ２０μｍ
塗布幅                                              ３００ｍｍ
切欠き部及び溝の形状は図４（ａ）に示される形状とした。【０１０７】
（塗布）
準備したスリット型ダイコーターを使用し、減圧室は配設せずに準備した塗布液を、図１に示す様に塗膜が３条のストライプ状に表１に示す様にウェット膜厚及び塗布液粘度を変え、塗布液のビードのスリット出口の圧力を調整し、以下に示す条件で準備した帯状基材上に塗布した後、乾燥し試料Ｎｏ．１０１から１２８とした。【０１０８】
尚、試料Ｎｏ．１０１から１２８を作製するに際し、スリット出口から供給された塗布液のビードのスリット出口の圧力は、明細書本文中に記載の方法で測定した値を示す。ウェット膜厚は塗布液供給流量を変化することで調整した。【０１０９】
ウェット膜厚とは、下式で算出される理論膜厚を言う。【０１１０】
ウェット膜厚＝塗布液供給流量／（塗布幅×塗布速度）
乾燥後の膜厚は、各条に付き幅手３箇所、長さ方向に５箇所を測定し、その平均値とした。【０１１１】
（塗布条件）
塗布条件としては、塗布幅３００ｍｍ、塗布長５０ｍ、塗布液の塗布時の温度は２５℃、塗布速度は５ｍ／分とした。尚、塗布速度は、三菱電機（株）製  レーザドップラ速度計ＬＶ２０３で測定した。【０１１２】
【表１】
0005522170.tif 000002
【０１１３】
評価
作製した各試料Ｎｏ．１０１から１２８に付き、始め５ｍと、終わり５ｍとの箇所から試料を抜き取り、各条の膜厚の安定性、塗布幅の安定性を以下に示す測定方法により測定し、以下に示す評価ランクに従って評価した結果を表２に示す。【０１１４】
膜厚の安定性の測定方法
濃度と膜厚との関係が直線関係にあることから、コニカミノルタ製コニカデンシトメーターＰＤＭ−７を使用し、幅手方向に１０ｍｍ間隔で濃度を測定し、試料に付き３１点の濃度のバラツキを膜厚安定性として、次の式より計算で求めた。【０１１５】
膜厚の安定性（バラツキ）＝（（最高濃度−最小濃度）／平均濃度）×１００
評価ランク
◎：バラツキが１．０未満
○：バラツキが１．０以上、３．０未満
△：バラツキが３．０以上、５．０未満
×：バラツキが５．０以上
塗膜の幅安定性の測定方法
（株）ミツトヨ製測定顕微鏡ＭＦ−Ａ４０２０を使用し、長さ方向に１ｍ間隔で幅を測定し、試料に付き１０点の幅のバラツキを幅安定性として、次の式より計算で求めた。【０１１６】
塗布幅の安定性（バラツキ）＝（（最高幅−最小幅）／平均幅）×１００
評価ランク
◎：バラツキが１．０未満
○：バラツキが１．０以上、３．０未満
△：バラツキが３．０以上、５．０未満
×：バラツキが５．０以上【０１１７】
【表２】
0005522170.tif 000003
【０１１８】
リップ先端部の塗布幅手の塗布領域内に少なくとも１つの溝を有したスリット型ダイコーターＮｏ．１を使用し、塗布する時、塗布液のビードのスリット出口の圧力が負圧或いはゼロの状態とし、塗布速度は５ｍ／分で３条のストライプ状に塗布する塗布方法で作製した試料Ｎｏ．１０２から１０４、１０６から１０８、１１０から１１２、１１４から１１６、１１８から１２０、１２２から１２４、１２６から１２８は膜厚の安定性、塗布幅の安定性何れも良好で、帯状基材上に形成される塗膜のウェット膜厚が０．１μｍから５．０μｍで塗布し作製した試料Ｎｏ．１０６から１０８、１１０から１１２、１１４から１１６、１１８から１２０、１２２から１２４は膜厚の安定性、塗布幅の安定性が特に優れていることを確認した。リップ先端部の塗布幅手の塗布領域内に少なくとも１つの溝を有したスリット型ダイコーターを使用し、塗布する時、塗布液のビードのスリット出口の圧力を本発明の範囲から外した圧力の状態とし作製した試料Ｎｏ．１０１、１０５、１０９、１１３、１１７、１２１、１２５は膜厚の安定性、塗布幅の安定性何れも本発明に比べ劣っていることを確認した。【０１１９】
又、同じコーターを用いて、特許文献１の方法に相当する、ビードのスリット出口の圧力＋０．０３ＭＰａ、ウェット膜厚を５μｍで塗布した場合は、コーターギャップを大きくするとストライプ状の塗布の膜厚及びストライプ状の塗布幅が安定せず、コーターギャップを小さくするとストライプ状の塗布が出来なかった。【０１２０】
又、塗膜の分割をスリットにシムを挿入したスリット型ダイコーターを使用した場合はストライプ状の塗布が出来なかった。以上の結果より本発明の有効性が確認された。【０１２１】
実施例２
（帯状基材の準備）
基材として厚さ１００μｍ、幅３３０ｍｍ、長さ５００ｍのポリエチレンテレフタレートフィルム（帝人・デュポン社製フィルム、以下、ＰＥＴと略記する）の帯状基材を準備した。【０１２２】
（塗布液の準備）
アセトン１００質量部に市販の染料Ｃ．Ｉ．アシッドレッド２４９を１．５質量部溶解した塗布液を調製し、ポリビニルブチレート（ＰＶＢ）の添加量調整し表３に示すように粘度が異なる塗布液を準備しＮｏ．ａからｅとした。塗布液の粘度は実施例１に記載の方法と同じ方法で測定した値を示す。【０１２３】
【表３】
0005522170.tif 000004
【０１２４】
（スリット型ダイコーターの準備）
実施例１で準備したスリット型ダイコーターと同じスリット型ダイコーターを準備した。【０１２５】
（塗布）
準備したスリット型ダイコーターを使用し、減圧室は配設せずに準備した塗布液Ｎｏ．ａからｅを、以下に示す条件でウェット膜厚を２．０μｍとし、図１に示す様に塗膜が３条のストライプ状に準備した帯状基材上に塗布した後、乾燥し表４に示す様に試料Ｎｏ．２０１から２０５とした。ウェット膜厚は実施例１と同じ方法で測定した値を示す。【０１２６】
（塗布条件）
塗布条件としては、塗布幅３００ｍｍ、塗布長５０ｍ、塗布液の塗布時の温度は２５℃、コーターギャップは、ウェット膜厚の１００倍の２００μｍとした。塗布速度は５ｍ／分とした。尚、塗布速度は、実施例１の塗布速度の測定と同じ方法で測定した値を示す。スリット出口から供給された塗布液のビードのスリット出口の圧力は−０．００３ＭＰａであった。圧力の測定は実施例１と同じ方法で行った値を示す。【０１２７】
評価
作製した各試料Ｎｏ．２０１から２０５に付き、始め５ｍと、終わり５ｍとの箇所から試料を抜き取り、膜厚の安定性、塗布幅の安定性を実施例１と同じ測定方法により測定し、実施例１と同じ計算方法に従って評価した結果を表４に示す。【０１２８】
【表４】
0005522170.tif 000005
【０１２９】
リップ先端部の塗布幅手の塗布領域内に少なくとも１つの溝を有したスリット型ダイコーターを使用し、リップ先端部から押し出される塗布液で帯状基材上に形成される塗膜のウェット膜厚を０．１μｍから５μｍ、コーターギャップをウェット膜厚の３０倍から３００倍、塗布速度１０ｍ／分以下で、スリット出口から供給された塗布液のビードのスリット出口の圧力が負圧或いはゼロの状態で塗布する時、塗布液の粘度が４．０ｍＰａ・ｓ以下の場合に、特に膜厚の安定性、塗布幅の安定性が良好であることを確認した。本発明の有効性が確認された。【０１３０】
実施例３
（帯状基材の準備）
基材として実施例１で準備した帯状基材と同じ帯状基材を準備した。【０１３１】
（塗布液の準備）
実施例２で調製した塗布液Ｎｏ．ｂと同じ塗布液を準備した。【０１３２】
（スリット型ダイコーターの準備）
実施例１で準備したスリット型ダイコーターの切欠き部のリップの塗布幅手の幅Ｌ１と、溝の塗布幅手の幅Ｌ２と、溝の塗布幅手の幅Ｌ３と切欠き部の塗布幅手の幅Ｌ４、スリット出口の塗布幅手の幅Ｎ１からＮ３を表５に示す様に変えた他は実施例１で準備したスリット型ダイコーターと同じ構成のスリット型ダイコーターを準備し、Ｎｏ．３−１から３−６とした。【０１３３】
【表５】
0005522170.tif 000006
【０１３４】
（塗布）
準備したスリット型ダイコーターＮｏ．３−１から３−６を使用し、減圧室は配設せずに準備した塗布液を、以下に示す条件でウェット膜厚を２．０μｍとし、図１に示す様に塗膜が３条のストライプ状に準備した帯状基材上に塗布した後、乾燥し表６に示す様に試料Ｎｏ．３０１から３０６とした。ウェット膜厚は実施例１と同じ方法で測定した値を示す。【０１３５】
（塗布条件）
塗布条件としては、塗布幅３００ｍｍ、塗布長５０ｍ、塗布液の塗布時の温度は２５℃、コーターギャップはウェット膜厚の１００倍の２００μｍとした。塗布速度は５ｍ／分とした。尚、塗布速度は、実施例１の塗布速度の測定と同じ方法で測定した値を示す。スリット出口から供給された塗布液のビードのスリット出口の圧力は−０．００３ＭＰａであった。圧力の測定は実施例１と同じ方法で行った値を示す。【０１３６】
評価
作製した各試料Ｎｏ．３０１から３０６に付き、始め５ｍと、終わり５ｍとの箇所から試料を抜き取り、各条の膜厚の安定性、各条の塗布幅の安定性を実施例１と同じ測定方法により測定し、実施例１と同じ評価ランクに従って評価した結果を表６に示す。【０１３７】
【表６】
0005522170.tif 000007
【０１３８】
スリット型ダイコーターのリップの塗布幅手の塗布領域内に設けられた切欠き部及び溝の深さを２ｍｍで、切欠き部の塗布幅手の幅を１５．０ｍｍとしたスリット型ダイコーターを使用し、リップ先端部から押し出される塗布液で帯状基材上に形成される塗膜のウェット膜厚を０．１μｍから５．０μｍ、塗布液の粘度を４．０ｍＰａ・ｓ以下、コーターギャップをウェット膜厚の３０倍から３００倍、塗布速度１０ｍ／分以下で、スリット出口から供給された塗布液のビードのスリット出口の圧力が負圧或いはゼロの状態で塗布する時、溝のリップの塗布幅手の幅が０．５ｍｍから１５．０ｍｍの場合に特に膜厚の安定性、塗布幅の安定性が良好であることを確認した。本発明の有効性が確認された。【０１３９】
実施例４
（帯状基材の準備）
基材として実施例１で準備した帯状基材と同じ帯状基材を準備した。【０１４０】
（塗布液の準備）
実施例２で調製した塗布液Ｎｏ．ｂと同じ塗布液を準備した。【０１４１】
（スリット型ダイコーターの準備）
実施例１で準備したスリット型ダイコーターの切欠き部及び溝の深さを表７に示す様に変えた他は実施例１で準備したスリット型ダイコーターＮｏ．１と同じ構成のスリット型ダイコーターを準備し、Ｎｏ．４−１から４−６とした。【０１４２】
【表７】
0005522170.tif 000008
【０１４３】
（塗布）
準備したスリット型ダイコーターＮｏ．４−１から４−６を使用し、減圧室は配設せずに準備した塗布液を、以下に示す条件でウェット膜厚を２．０μｍとし、図１に示す様に塗膜が３条のストライプ状に準備した帯状基材上に塗布した後、乾燥し表８に示す様に試料Ｎｏ．４０１から４０６とした。ウェット膜厚は実施例１と同じ方法で測定した値を示す。【０１４４】
（塗布条件）
塗布条件としては、塗布幅３００ｍｍ、塗布長５０ｍ、塗布液の塗布時の温度は２５℃、コーターギャップはウェット膜厚の１００倍の２００μｍとした。塗布速度は５ｍ／分とした。尚、塗布速度は、実施例１の塗布速度の測定と同じ方法で測定した値を示す。スリット出口から供給された塗布液のビードのスリット出口の圧力は−０．００３ＭＰａとした。圧力の測定は実施例１と同じ方法で行った値を示す。【０１４５】
評価
作製した各試料Ｎｏ．４０１から４０６に付き、始め５ｍと、終わり５ｍとの箇所から試料を抜き取り、各条の膜厚の安定性、各条の塗布幅の安定性を実施例１と同じ測定方法により測定し、実施例１と同じ評価ランクに従って評価した結果を表８に示す。【０１４６】
【表８】
0005522170.tif 000009
【０１４７】
スリット型ダイコーターのリップの塗布幅手の塗布領域内に設けられた切欠き部及び溝のリップの塗布幅手の幅３ｍｍを有するスリット型ダイコーターを使用し、リップ先端部から押し出される塗布液で帯状基材上に形成される塗膜のウェット膜厚を０．１μｍから５μｍ、塗布液の粘度が４．０ｍＰａ・ｓ以下、コーターギャップをウェット膜厚の３０倍から３００倍、塗布速度１０ｍ／分以下で、スリット出口から供給された塗布液のビードのスリット出口の圧力が負圧或いはゼロの状態で塗布する時、切欠き部及び溝の深さを１．０ｍｍから１０．０ｍｍの場合に特に膜厚の安定性、塗布幅の安定性が良好であることを確認した。本発明の有効性が確認された。【０１４８】
実施例５
（帯状基材の準備）
基材として実施例１で準備した帯状基材と同じ帯状基材を準備した。【０１４９】
（塗布液の準備）
実施例２で調製した塗布液Ｎｏ．ｂと同じ塗布液を準備した。【０１５０】
（スリット型ダイコーターの準備）
実施例１で準備したスリット型ダイコーターと同じ構成のスリット型ダイコーターを準備した。【０１５１】
（塗布）
準備したスリット型ダイコーターを使用し、減圧室は配設せずに準備した塗布液をコーターギャップ及びウェット膜厚を表９に示す様に変え、図１に示す様に塗膜が３条のストライプ状に準備した帯状基材上に塗布した後、乾燥し試料Ｎｏ．５０１から５２０とした。ウェット膜厚は実施例１と同じ方法で測定した値を示す。【０１５２】
（塗布条件）
塗布条件としては、塗布幅３００ｍｍ、塗布長５０ｍ、塗布液の塗布時の温度は２５℃、塗布速度は５ｍ／分とした。尚、塗布速度は、実施例１の塗布速度の測定と同じ方法で測定した値を示す。スリット出口から供給された塗布液のビードのスリット出口の圧力は−０．００３ＭＰａであった。圧力の測定は実施例１と同じ方法で行った値を示す。【０１５３】
【表９】
0005522170.tif 000010
【０１５４】
評価
作製した各試料Ｎｏ．５０１から５２０に付き、始め５ｍと、終わり５ｍとの箇所から試料を抜き取り、各条の膜厚の安定性、各条の塗布幅の安定性を実施例１と同じ測定方法により測定し、実施例１と同じ評価ランクに従って評価した結果を表１０に示す。【０１５５】
【表１０】
0005522170.tif 000011
【０１５６】
スリット型ダイコーターのリップの塗布幅手の塗布領域内に少なくとも１つの溝を有したスリット型ダイコーターを使用し、塗布液の粘度を４．０ｍＰａ・ｓ以下、塗布速度１０ｍ／分以下で、スリット出口から供給された塗布液のビードのスリット出口の圧力が負圧或いはゼロの状態で塗布する時、ウェット膜厚を０．１μｍから５μｍ、コーターギャップをウェット膜厚の３０倍から３００倍の場合に特に膜厚の安定性、塗布幅の安定性が良好であることを確認した。本発明の有効性が確認された。【０１５７】
実施例６
（帯状基材の準備）
基材として実施例１で準備した帯状基材と同じ帯状基材を準備した。【０１５８】
（塗布液の準備）
実施例２で調製した塗布液Ｎｏ．ｂと同じ塗布液を準備した。【０１５９】
（スリット型ダイコーターの準備）
実施例１で準備したスリット型ダイコーターと同じ構成のスリット型ダイコーターを準備した。【０１６０】
（塗布）
準備したスリット型ダイコーターを使用し、減圧室は配設せずに準備した塗布液を準備した帯状基材の上に塗布する時、塗布速度を表１１に示す様に変え、以下に示す条件でウェット膜厚を２．０μｍとし、図１に示す様に塗膜が３条のストライプ状に塗布した後、乾燥し試料Ｎｏ．６０１から６０７とした。ウェット膜厚は実施例１と同じ方法で測定した値を示す。塗布速度は、実施例１の塗布速度の測定と同じ方法で測定した値を示す。【０１６１】
（塗布条件）
塗布条件としては、塗布幅３００ｍｍ、塗布長５０ｍ、塗布液の塗布時の温度は２５℃、コーターギャップはウェット膜厚の１００倍の２００μｍとした。尚、塗布速度は、実施例１の塗布速度の測定と同じ方法で測定した値を示す。スリット出口から供給された塗布液のビードのスリット出口の圧力は−０．００３ＭＰａであった。圧力の測定は実施例１と同じ方法で行った値を示す。【０１６２】
評価
作製した各試料Ｎｏ．６０１から６０７に付き、始め５ｍと、終わり５ｍとの箇所から試料を抜き取り、膜厚安定性、塗布幅安定性を実施例１と同じ測定方法により測定し、実施例１と同じ計算方法に従って評価した結果を表１１に示す。【０１６３】
【表１１】
0005522170.tif 000012
【０１６４】
スリット型ダイコーターのリップの塗布幅手の塗布領域内に少なくとも１つの溝を有したスリット型ダイコーターを使用し、ウェット膜厚を０．１μｍから５．０μｍ、塗布液の粘度を４．０ｍＰａ・ｓ以下、コーターギャップをウェット膜厚の３０倍から３００倍、スリット出口から供給された塗布液のビードのスリット出口の圧力が負圧或いはゼロの状態で塗布する時、塗布速度が０．１ｍ／分から１０．０ｍ／分の場合に特に膜厚の安定性、塗布幅の安定性が良好であることを確認した。本発明の有効性が確認された。【０１６５】
実施例７
帯状の有機ＥＬパネル構造体（可撓性基材／第１電極（陽極）／正孔輸送層／発光層／電子輸送層／第２電極（陰極）／接着剤／封止部材）を以下に示す方法で作製した後、断裁し有機ＥＬ素子を作製し試料Ｎｏ．８０１とした。尚、正孔輸送層、発光層、電子輸送層は図１に示すスリット型ダイコーターで塗布し形成し、第２電極（陰極）は蒸着方式で成膜し形成した。【０１６６】
（スリット型ダイコーターの準備）
実施例１で準備したスリット型ダイコーターと同じスリット型ダイコーターを準備した。【０１６７】
〈帯状基材の準備〉
基材として厚さ１００μｍ、幅３３０ｍｍ、長さ５００ｍのポリエチレンテレフタレートフィルム（帝人・デュポン社製フィルム、以下、ＰＥＴと略記する）の帯状基材を準備した。尚、準備した帯状基材には、予め第１電極及び第２電極用取り出し電極を形成する位置を示すためにアライメントマークを第１電極が形成される面及び反対の面の同じ位置に設けた。【０１６８】
（第１電極及び第２電極用取り出し電極の形成）
準備したＰＥＴに付けられたアライメントマークを検出し、アライメントマークの位置に従って、ＰＥＴの上に５×１０−１Ｐａの真空環境条件で厚さ１２０ｎｍのＩＴＯ（インジウムチンオキシド）をスパッタリング法により、マスクパターン成膜を行い、取り出し電極を有する１２ｍｍ×５ｍｍの大きさの第１電極及び１０ｍｍ×３ｍｍの大きさの第２電極用取り出し電極を一定間隔で３列に形成し、一旦巻き取り保管した。【０１６９】
（正孔輸送層形成用塗布液の準備）
ポリエチレンジオキシチオフェン・ポリスチレンスルホネート（ＰＥＤＯＴ／ＰＳＳ、Ｂａｙｅｒ社製  Ｂｙｔｒｏｎ  Ｐ  ＡＩ  ４０８３）を純水で６５％、メタノール５％で希釈した溶液を正孔輸送層形成用塗布液として準備した。正孔輸送層形成用塗布液の粘度は０．７ｍＰａ・ｓであった。粘度はブルックフィールド社製  デジタル粘度計  ＬＶＤＶ−Ｉを使用し、２０℃で測定した値を示す。【０１７０】
（正孔輸送層の形成）
準備したスリット型ダイコーターを使用し、準備された第１電極及び第２電極用取り出し電極までが長さ方向に３列連続に形成されたロール状のＰＥＴを帯電除去処理した後、バックアップロールに保持されたＰＥＴの長さ方向に形成された３列の第１電極及び第２電極用取り出し電極の上に（但し、両端の１０ｍｍは除く）、準備した正孔輸送層形成用塗布液を以下に示す条件で塗布した後、乾燥・加熱処理を行い、３条の正孔輸送層を形成した。【０１７１】
（帯電除去処理）
帯電除去処理は第１電極形成側に非接触式帯電防止装置を、裏面側に接触式帯電防止装置を使用した。非接触式帯電防止装置はヒューグルエレクトロニクス（株）製フレキシブルＡＣ式イオナイズィングバーＭＯＤＥＬ４１００Ｖを使用し行った。接触式帯電防止装置は都ローラー工業（株）製導電性ガイドロールＭＥ−１０２を使用し行った。【０１７２】
（正孔輸送層形成用塗布液の塗布条件）
塗布条件としては、正孔輸送層形成用塗布液を、スリット出口から供給された塗布液のビードのスリット出口の圧力を−０．００１ＭＰａ、塗布速度５ｍ／分、ウェット膜厚は２．０μｍ、コーターギャップをウェット膜厚の１００倍の２００μｍ、正孔輸送層形成用塗布液の塗布時の温度は２５℃、露点温度−２０℃以下のＮ２ガス環境の大気圧下で、且つ清浄度クラス５以下（ＪＩＳ  Ｂ  ９９２０）で行った。ウェット膜厚は、流量（供給量）／（塗布幅×塗布速度）により算出した理論値を示す。【０１７３】
尚、塗布速度は、三菱電機（株）製  レーザドップラ速度計ＬＶ２０３で測定した。【０１７４】
乾燥及び加熱処理条件
正孔輸送層形成用塗膜の乾燥及び加熱処理条件としては、正孔輸送層形成用塗布液を塗布した後、乾燥装置を使用し、乾燥条件は、乾燥装置のスリットノズル形式の流出口から成膜面に向け高さ１００ｍｍ、流出風速１ｍ／ｓ、幅手の風速分布５％、温度１２０℃で溶媒を除去した後、引き続き、加熱処理装置により温度１５０℃で裏面伝熱方式の熱処理を行い、３条の正孔輸送層を形成した。【０１７５】
（発光層形成用塗布液の調製）
ジカルバゾール誘導体（ＣＢＰ）                      １．００質量％
イリジウム錯体（Ｉｒ（ｐｐｙ）３）                  ０．０５質量％
トルエン                                          ９８．９５質量％
発光層形成用塗布液の粘度は０．７９ｍＰａ・ｓであった。【０１７６】
粘度はブルックフィールド社  デジタル粘度計  ＬＶＤＶ−Ｉを使用し、２０℃で測定した値を示す。【０１７７】
（発光層の形成）
準備された３条の正孔輸送層までが形成されたロール状のＰＥＴを帯電除去処理した後、３条の正孔輸送層の上（但し、ＰＥＴの両端の１０ｍｍは除く）に、準備したスリット型ダイコーターを使用し、減圧室は配設せずに準備した発光層形成用塗布液を以下に示す条件で塗布した。塗布後、乾燥部で以下に示す条件により乾燥・加熱処理を行い、３条の正孔輸送層の上に３条の発光層を形成した後、一旦巻き取り保管した。【０１７８】
（帯電除去処理）
帯電除去処理は発光層側を非接触式帯電防止装置を、裏面側を接触式帯電防止装置を使用した。非接触式帯電防止装置及び触式帯電防止装置は正孔輸送層を形成する時と同じものを使用した。【０１７９】
（発光層形成用塗布液の塗布条件）
塗布条件としては、発光層形成用塗布液をスリット出口から供給された塗布液のビードのスリット出口の圧力を−０．００１ＭＰａ、塗布速度５ｍ／分、ウェット膜厚は２．０μｍ、コーターギャップをウェット膜厚の１００倍の２００μｍ、発光層形成用塗布液の塗布時の温度は２５℃、露点温度−２０℃以下のＮ２ガス環境の大気圧下で、且つ、清浄度クラス５以下（ＪＩＳ  Ｂ  ９９２０）で行った。尚、塗布速度は、正孔輸送層の塗布速度と同じ測定方法で行った。【０１８０】
乾燥及び加熱処理条件
発光層形成用塗膜の乾燥及び加熱処理条件としては、発光層形成用塗布液を塗布した後、乾燥装置を使用し、乾燥条件は、乾燥装置のスリットノズル形式の流出口から成膜面に向け高さ１００ｍｍ、流出風速１ｍ／ｓ、幅手の風速分布５％、温度１２０℃で溶媒を除去した後、引き続き、加熱処理装置により温度１５０℃で裏面伝熱方式の熱処理を行い、発光層を形成した。【０１８１】
（電子輸送層形成用塗布液の準備）
電子輸送層形成用塗布液として、０．５質量％の電子輸送材料１を含有する１−ブタノール溶液を準備した。【０１８２】
【化１】
0005522170.tif 000013
【０１８３】
（電子輸送層の形成）
準備された３条の発光層までが形成されたロール状のＰＥＴを帯電除去処理した後、３条の発光層の上（但し、ＰＥＴの両端の１０ｍｍは除く）に、準備したスリット型ダイコーターを使用し、減圧室は配設せずに準備した電子輸送層形成用塗布液を以下に示す条件で塗布した。塗布後、乾燥部で以下に示す条件により乾燥・加熱処理を行い３条の電子輸送層までを形成したＰＥＴを作製し、電子輸送層を形成した後、一旦巻き取り保管した。【０１８４】
（帯電除去処理）
帯電除去処理は電子輸送層側を非接触式帯電防止装置を、裏面側を接触式帯電防止装置を使用した。非接触式帯電防止装置及び触式帯電防止装置は正孔輸送層を形成する時と同じものを使用した。【０１８５】
（電子輸送層形成用塗布液の塗布条件）
塗布条件としては、電子輸送層形成用塗布液を、スリット出口から供給された塗布液のビードのスリット出口の圧力を−０．００１ＭＰａ、塗布速度５ｍ／ｍｉｎ、ウェット膜厚は２．０μｍ、コーターギャップをウェット膜厚の１００倍の２００μｍ、電子輸送層形成用塗布液の塗布時の温度は２５℃、露点温度−２０℃以下のＮ２ガス環境の大気圧下で、且つ、清浄度クラス５以下（ＪＩＳ  Ｂ  ９９２０）で行った。尚、塗布速度は、正孔輸送層の塗布速度と同じ測定方法で行った。【０１８６】
乾燥及び加熱処理条件
電子輸送層形成用塗膜の乾燥及び加熱処理条件としては、電子輸送層形成用塗布液を塗布した後、乾燥装置を使用し、乾燥条件は、乾燥装置のスリットノズル形式の流出口から成膜面に向け高さ１００ｍｍ、流出風速１ｍ／ｓ、幅手の風速分布５％、温度１２０℃で溶媒を除去した後、引き続き、加熱処理装置により温度１５０℃で裏面伝熱方式の熱処理を行い、電子輸送層を形成した。【０１８７】
（第２電極の形成）
引き続き、電子輸送層までが形成されたＰＥＴに付けられたアライメントマークを検出し、アライメントマークの位置に従って形成された電子輸送層の上に第１電極の大きさ及び第２電極用取り出し電極に接触出来る大きさに合わせ５×１０−４Ｐａの真空下にて第２電極形成材料としてアルミニウムを使用し、第１電極の上及び第２電極用取り出し電極に接続する様に蒸着法にてマスクパターン成膜し、厚さ１００ｎｍの第２電極を積層した。【０１８８】
（接着剤の塗設）
第２電極までが形成されたＰＥＴに付けられたアライメントマークを検出し、アライメントマークの位置に従って第１電極及び第２電極用取り出し電極の端部を除いて発光領域及び発光領域の周辺に紫外線硬化型の液状接着剤（エポキシ樹脂系）を使用し、厚さ３０μｍで塗設した。【０１８９】
（封止部材の貼合）
この後、以下に示す帯状シート封止部材を接着剤塗設面にロールラミネータ法により積重し、大気圧環境化にて押圧０．１ＭＰａでロール圧着した後、波長３６５ｎｍの高圧水銀ランプを、照射強度２０ｍＷ／ｃｍ２、距離１５ｍｍで１分間照射し固着させ貼合し、複数の有機ＥＬパネルが連続的に繋がった状態とした。【０１９０】
（封止部材の準備）
封止部材として、ＰＥＴフィルム（帝人・デュポン社製）を使用し、無機膜（ＳｉＮ）をバリア層に使用した２層構成の帯状シート封止部材を準備した。ＰＥＴの厚さ１００μｍ、バリア層の厚さ２００ｎｍとした。尚、ＰＥＴフィルムのバリア層の成膜はスパッタリング法により実施した。ＪＩＳ  Ｋ−７１２９Ｂ法（１９９２年）に準拠した方法で主としてＭＯＣＯＮ法により測定した水蒸気透過度は０．０１ｇ／ｍ２・ｄａｙであった。ＪＩＳ  Ｋ７１２６Ｂ法（１９８７年）に準拠した方法で主としてＭＯＣＯＮ法により測定した酸素透過度は０．１ｍｌ／ｍ２・ｄａｙ・ＭＰａであった。【０１９１】
（断裁）
準備した複数の有機ＥＬパネルが連続的に繋がった状態のものを個別の有機ＥＬ素子の大きさにＰＥＴに付けられたアライメントマークを検出し、アライメントマークの位置に従って断裁し個別の有機ＥＬパネルを作製した。【０１９２】
評価
作製した有機ＥＬ素子に付き、始め５ｍと、終わり５ｍとの箇所から作製した試料を抜き取り、リーク電流特性、発光ムラ（輝度ムラ）を以下に示す試験方法により試験し、以下に示す評価ランクに従って評価した結果、リーク電流特性、発光ムラ（輝度ムラ）は何れも◎であった。本発明の有効性が確認された。【０１９３】
リーク電流特性の試験方法
定電圧電源を用いて、逆方向の電圧（逆バイアス）を５Ｖ、５秒間印加し、その時有機ＥＬ素子に流れる電流を測定した。サンプル１０枚の発光領域について測定を行い、最大電流値をリーク電流とした。【０１９４】
リーク電流特性の評価ランク
◎：最大電流値が１×１０−６Ａ未満
○：最大電流値が１×１０−６Ａ以上、１×１０−５Ａ未満
△：最大電流値が１×１０−５Ａ以上、１×１０−３Ａ未満
×：最大電流値が１×１０−３Ａ以上
発光ムラ（輝度ムラ）の測定方法
定電圧電源を用いて、有機ＥＬパネルに直流５Ｖを印加し、サンプル中央部の発光部６箇所の輝度差を目視で観察した。【０１９５】
発光ムラ（輝度ムラ）の評価ランク
◎：輝度の差が全くない
○：６箇所中、１箇所の輝度が異なる
△：６箇所中、２箇所以上４箇所未満の輝度が異なる
×：６セル中、４箇所以上の輝度が異なる
【符号の説明】
【０１９６】
１  スリット型ダイコーター
１０２ａ、１０２ｄ  切欠き部
１０２ｂ、１０２ｃ  溝
１０３  リップ
１０４  スリット
１０４ａ、１０４ａ１から１０４ａ２  スリット出口
Ａ  コーターギャップ
Ｊａ、Ｊｂ  深さ
Ｋ、Ｌ１からＬ４、Ｎ１からＮ３  幅
Ｏ  スリット間隙
Ｘ  塗布位置
Ｑ  ビード
【図１】
0005522170.tif 000014
【図２】
0005522170.tif 000015
【図３】
0005522170.tif 000016
【図４】
0005522170.tif 000017